СПОСОБ НАНЕСЕНИЯ ПОКРЫТИЯ НА СУБСТРАТ ПУТЕМ ХИМИЧЕСКОГО ОСАЖДЕНИЯ ИЗ ПАРОВОЙ ФАЗЫ

1. Способ нанесения покрытия на субстрат (2), где указанный субстрат содержит на своей поверхности материал, отличающийся от силиконового каучука, или состоит из него, методом химического осаждения из паровой фазы с помощью пламени, где субстрат подвергают воздействию пламени, производимого горелкой (1), при этом поток элементов-предшественников добавляют в указанное пламя, и где субстрат подвергают относительному перемещению относительно указанного пламени, где пламя растягивается вдоль реакционной зоны (3), расположенной сзади горелки, и где относительная скорость перемещения субстрата относительно пламени выше 30 м/мин, где не осуществляют внешнее охлаждение на субстрате во время указанного относительного перемещения.
2. Способ по п.1, где субстрат содержит на своей поверхности термочувствительный материал или состоит из него.
3. Способ по п.1, где субстрат охлаждают периодически путем отдаления субстрата от пламени и возвращения в пламя в течение последовательных интервалов времени.
4. Способ по любому из пп.1-3, где субстрат содержит на своей поверхности материал на основе сложного полиэфира. или органический материал, либо состоит из него.
5. Способ по п.1, где субстрат представляет собой металлический субстрат, окрашенный слоем краски на основе сложного полиэфира или органической пленкой.
6. Способ по п.4, где применяют периодическое охлаждение, и где относительная скорость перемещения субстрата составляет от 40 м/мин до 110 м/мин.
7. Способ по п.4, где не применяют ни внешнее охлаждение, ни периодическое охлаждение, и где относительная скорость перемещения субстрата составляет от 110 м/мин до 140 м/мин.
8. Способ по любому из пп.1-3, где субстрат содержит на своей поверхности стекло или состоит из него, где не применяют ни внешнее охлаждение, ни периодическое охлаждение, и где относительная скорость перемещения субстрата составляет выше 30 м/мин и вплоть до 80 м/мин.
9. Способ по любому из пп.1-3, где субстрат содержит на своей поверхности полистирол или состоит из него, где не применяют ни внешнее охлаждение, ни периодическое охлаждение, и где относительная скорость перемещения субстрата составляет от 60 м/мин до 100 м/мин.
10. Способ по любому из пп.1-3, где субстрат содержит на своей поверхности полиметилметакрилат или состоит из него, где не применяют ни внешнее охлаждение, ни периодическое охлаждение, и где относительная скорость перемещения субстрата составляет от 60 м/мин до 110 м/мин.
11. Способ по любому из пп.1-3, где субстрат содержит на своей поверхности полипропилен или текстиль или состоит из него, где не применяют ни внешнее охлаждение, ни периодическое охлаждение, и где относительная скорость перемещения субстрата составляет от 120 м/мин до 140 м/мин.
12. Способ по любому из пп.1-3, где субстрат содержит на своей поверхности поликарбонат или состоит из него, где не применяют ни внешнее охлаждение, ни периодическое охлаждение, и где относительная скорость перемещения субстрата составляет от 60 м/мин до 140 м/мин.
13. Способ по любому из пп.1-3, где субстрат содержит на своей поверхности ламинат или дерево или состоит из него, где не применяют ни внешнее охлаждение, ни периодическое охлаждение, и где относительная скорость перемещения субстрата составляет от 40 м/мин до 100 м/мин.
14. Способ по любому из пп.1-3, где субстрат содержит на своей поверхности поливинилхлорид или состоит из него, где не применяют ни внешнее охлаждение, ни периодическое охлаждение, и где относительная скорость перемещения субстрата составляет от 90 м/мин до 100 м/мин.
-6
-6
15. Способ по любому из пп.1-3, где доля потока предшественника относительно потока газа горелки составляет от 1,9·10 до 2,8·10, и/или где температура предварительного подогрева субстрата составляет от 40°C до 75°C.
16. Способ по любому из пп.1-3, где элементы-предшественники конфигурированы так, чтобы образовывать покрытие диоксидом кремния.
17. Применение способа по п.8 или 12 при изготовлении фотоэлементов, содержащих слой стекла или поликарбоната, где слой диоксида кремния наносят на указанный слой стекла или поликарбоната.
18. Способ по п.1, где субстрат содержит на своей поверхности термочувствительный материал или состоит из него, где нанесение покрытия происходит за две или более чем две стадии нанесения покрытия на возможно предварительно подогретый субстрат, причем каждая стадия нанесения покрытия состоит из ряда последовательных проходов по одной и той же части субстрата, причем каждый проход состоит из перемещения субстрата относительно пламени со скоростью более 30 м/мин, и где после каждой стадии нанесения покрытия субстрат подвергают стадии охлаждения, где субстрат охлаждается до своей исходной температуры.
19. Способ по п.18, где субстрат отдаляют от пламени после каждой стадии в течение достаточно длительного периода времени, чтобы дать возможность субстрату охладиться в условиях окружающего воздуха до своей исходной температуры.
20. Способ по п.18, где субстрат отдаляют от пламени после каждой стадии и охлаждают до его исходной температуры путем форсированного охлаждения.
21. Способ по любому из пп.18-20, где указанный термочувствительный материал представляет собой полипропилен (PP), поливинилхлорид (PVC) или сополимер акрилонитрила, бутадиена и стирола (ABS).
22. Способ по п.21, где указанный термочувствительный материал представляет собой PP, и где:
- относительная скорость между пламенем и субстратом составляет от 80 м/мин до 200 м/мин,
- каждая стадия включает два или три прохода,
- время охлаждения между стадиями составляет по меньшей мере 2 мин,
- субстрат предварительно подогревают до температуры от 40°C до 75°C.
23. Способ по п.21, где указанный термочувствительный материал представляет собой PVC, и где;
- относительная скорость между пламенем и субстратом составляет от 60 м/мин до 80 м/мин,
- каждая стадия включает два или три прохода,
- время охлаждения между стадиями составляет по меньшей мере 10 мин,
- субстрат предварительно не подогревают.
24. Способ по п.21, где указанный термочувствительный материал представляет собой ABS, и где:
- относительная скорость между пламенем и субстратом составляет от 80 м/мин до 200 м/мин,
- каждая стадия включает два или три прохода,
- время охлаждения между стадиями составляет по меньшей мере 10 мин,
- субстрат предварительно не подогревают.
25. Способ по п.18, где:
- поток предшественника составляет от 200 мкл/мин до 600 мкл/мин,
-6
-6
предшественник
газ
- доля потока предшественника относительно потока газа горелки (топливный газ + воздух) составляет от 0,9·10 до 2,8·10 (литр/литр),
- расстояние между горелкой и субстратом составляет от 10 мм до 15 мм.
26. Способ по п.18, где число стадий составляет 3 или 4.